САМОВОССТАНАВЛИВАЮЩИЕСЯ ЦЕМЕНТЫ

1. Способ для сохранения разобщения пластов в подземной скважине, в которой ствол скважины пересекает один или большее число пластов, содержащих углеводороды, включающий:
(i) накачивание цементного раствора, содержащего термопластичные блок-сополимерные частицы, в скважину; и
(ii) предоставление цементному раствору возможности затвердеть, чтобы сформировать цементное кольцо;
при этом появление микрозазоров, трещин или дефектов в цементном кольце позволяет углеводородам из продуктивного пласта вступать в контакт с частицами, позволяя частицам набухать, и позволяет цементному кольцу обладать свойствами самовосстановления.
2. Способ по п.1, отличающийся тем, что частицы включают стирол-изопрен-стирольные полимерные частицы, стирол-бутадиен-стирольные полимерные частицы или и те и другие.
3. Способ по п.1 или 2, отличающийся тем, что концентрация частиц находится в пределах между приблизительно 10% и 55% по объему твердых веществ в цементном растворе.
4. Способ по п.1, отличающийся тем, что размер частиц находится между приблизительно 100 мкм и 900 мкм.
5. Способ по п.1, отличающийся тем, что раствор дополнительно включает одну или большее число частиц из перечня, включающего: водную обратную эмульсию полимера, включающую группу бетаинов, поли-2,2,1-бициклогептен (полинорборнен), алкилстирол, сшитые замещенные винилакрилатные сополимеры, диатомовую землю, натуральный каучук, вулканизированный каучук, полиизопреновый каучук, винилацетатный каучук, хлоропреновый каучук, бутадиен-акрилонитрильный каучук, бутадиен-акрилонитрильный гидрокаучук, этиленпропилендиеновый мономер, каучук на основе этиленпропиленового мономера, бутадиенстирольный каучук, стирольный/пропиленовый/диеновый мономер, бромированный поли(изобутилен-со-4-метилстирол), бутилкаучук, хлорсульфированные полиэтилены, полиакрилатный каучук, полиуретан, силиконовый каучук, бромбутилкаучук, хлорбутилкаучук, хлорированный полиэтилен, эпихлоргидриновый этиленоксидный сополимер, этиленакрилатный каучук, этиленпропилендиеновый терполимерный каучук, сульфированный полиэтилен, фторокремнийорганические каучуки, фторэластомер и акрилатные сополимеры с замещенным стиролом.
6. Способ по п.1, отличающийся тем, что углеводород включает, по меньшей мере, 91 мол.% метана.
7. Способ по п.1, отличающийся тем, что давление углеводорода, которому подвергается затвердевший цемент, выше, чем приблизительно 3,5 МПа.
8. Применение термопластичных блок-сополимерных частиц для придания свойств самоизлечивания рецептуре цемента, который укладывается в подземной скважине, пересекающей один или большее число пластов, содержащих углеводороды, где после затвердевания цемент образует цементное кольцо, в котором частицы набухают при контакте с углеводородами из продуктивного пласта.
9. Применение по п.8, отличающееся тем, что частицы включают стирол-изопрен-стирол полимерные частицы, стирол-бутадиен-стирол полимерные частицы или и те, и другие.
10. Применение по п.8 или 9, отличающееся тем, что концентрация частиц находится между приблизительно 10% и 55% по объему твердых веществ в цементном растворе.
11. Применение по п.8, отличающееся тем, что размер частиц находится между приблизительно 100 мкм и 900 мкм.
12. Применение по п.8, отличающееся тем, что раствор также включает одну или большее число частиц из перечня, включающего: водную обратную эмульсию частиц, включающую группу бетаинов, поли-2,2,1-бициклогептен (полинорборнен), алкилстирол, сшитые замещенные винилакрилатные сополимеры, диатомовую землю, натуральный каучук, вулканизированный каучук, полиизопреновый каучук, винилацетатный каучук, полихлоропреновый каучук, бутадиен-акрилонитрильный каучук, бутадиен-акрилонитрильный гидрокаучук, этиленпропилендиеновый мономер, каучук на основе этиленпропиленового мономера, бутадиенстирольный каучук, стирольный/пропиленовый/диеновый мономер, бромированный поли(изобутилен-со-4-метилстирол), бутилкаучук, хлорсульфированные полиэтилены, полиакрилатный каучук, полиуретан, силиконовый каучук, бромбутилкаучук, хлорбутилкаучук, хлорированный полиэтилен, эпихлоргидриновый этиленоксидный сополимер, этиленакрилатный каучук, этиленпропилендиеновый терполимерный каучук, сульфированный полиэтилен, фторокремнийорганические каучуки, фторэластомер и акрилатные сополимеры с замещенным стиролом.
13. Применение по п.8, отличающееся тем, что углеводород включает, по меньшей мере, 91 мол.% метана.
14. Применение по п.8, отличающееся тем, что давление углеводорода, которому подвергается затвердевший цемент, выше, чем приблизительно 3,5 МПа.